"滅菌安定性のリサイクル樹脂組成物から形成された医療機器。前記医療機器は、約5kGysから約75kGysの範囲のガンマ線への暴露を含む滅菌に耐えることができる請求項1に記載の医療機器。前記医療機器は、約40kGysから約100kGysの範囲の電子線への暴露を含む滅菌に耐えることができる請求項1に記載の医療機器。前記医療機器は、X線への暴露を含む滅菌に耐えることができる請求項1に記載の医療機器。当該医療機器は、エチレンオキシドガス、オートクレーブ処理、プラズマ滅菌への暴露を含む滅菌に耐えることができる請求項1に記載の医療機器。前記リサイクル樹脂組成物は、生体適合性である請求項1に記載の医療機器。前記リサイクルの樹脂組成物は、脱工業化リサイクル樹脂、使用済みのリサイクル樹脂、及びこれらの組合せの一つから選ばれた、約0.1から約100重量までのリサイクル樹脂からなる請求項1に記載の医療機器。前記医療機器の少なくとも一部は、流体通路接触医療機器を含む請求項1に記載の医療機器。前記リサイクル樹脂組成物は、1つ以上の未使用の樹脂成分及び/又はバイオベース樹脂成分をさらに含む請求項1に記載の医療機器。前記リサイクル樹脂組成物は、抗酸化剤成分、スリップ添加剤成分、静電気防止成分、衝撃改質剤成分、着色剤成分、酸捕捉剤成分、X線蛍光剤成分、放射線不透過充填剤成分、表面改質剤成分、加工助剤成分、溶融安定剤、清澄剤、及び補強剤成分の1つ以上をさらに備える請求項7に記載の医療機器。前記医療機器は、プランジャロッド、ニードルシールド、ハンドル、安全用シールドの1つを備える請求項1に記載の医療機器。前記医療機器は、臨床医を含むユーザーに受け入れられる機能的性能を具備するプランジャロッドを含む請求項1に記載の医療機器。非リサイクル樹脂組成物から作られるプランジャロッドによって示される機能的性能以上である機能的性能を示す請求項12に記載の医療機器。医療機器を成形するための組成物であって、追跡可能な供給源から供給されたリサイクルの樹脂、及び抗酸化剤成分、スリップ添加剤成分、静電気防止成分、衝撃改質剤成分、着色剤成分、酸捕捉剤成分、X線蛍光剤成分、放射線不透過充填剤成分、表面改質剤成分、加工助剤成分、溶融安定剤成分、清澄剤成分、核形成剤、及び補強剤成分の1つ以上を含み、当該組成物は生体適合性である組成物。前記組成物は、約5kGysから約75kGysの範囲のガンマ線への暴露を含む滅菌に耐えることができる請求項14に記載の組成物。前記組成物は、約30kGysから約100kGysの範囲の電子線への暴露を含む滅菌に耐えることができる請求項14に記載の組成物。前記組成物は、X線照射、エチレンオキシドガス、オートクレーブ処理、及びプラズマ滅菌への暴露を含む滅菌に耐えることができる請求項14に記載の組成物。前記医療機器は、ユーザー/臨床医に受け入れられる機能的性能を示す請求項14に記載の組成物。約30kGysから約100kGysの範囲の曲げ弾性率を備える請求項14に記載の組成物。約3dg/分から約80dg/分の範囲のメルトフロー範囲を備える請求項14に記載の組成物。約60°Cから260°Cまでの熱変形温度を備える請求項14に記載の組成物。約0.1ft-lb/inから約4.0ft-lb/inの範囲のノッチ付アイゾット衝撃強度を備える請求項14に記載の組成物。未使用の樹脂成分及びバイオベース樹脂成分の1つ以上をさらに含むことを特徴とする請求項14に記載の組成物。医療機器を形成する方法であって、50から99のリサイクル樹脂成分を含む溶融ブレンド組成物を提供する工程と、ガンマ線、電子線、X線、エチレンオキシドガス、オートクレーブ、プラズマ滅菌への暴露に耐えるように、前記組成物を安定化させる工程と、前記組成物を予め選択された形状に固化する工程、を含む方法。溶融ブレンド組成物を提供する工程が、リサイクル樹脂成分と、抗酸化剤成分、スリップ添加剤成分、静電気防止成分、衝撃改質剤成分、着色剤成分、酸捕捉剤成分、核形成剤、清澄剤、X線蛍光剤成分、放射線不透過充填剤成分、表面改質剤成分、加工助剤成分、及び補強剤成分の1つ以上とを溶融化合押出し機に供給することを含む請求項24に記載の方法。前記組成物を固化する工程が、前記組成物を射出成形すること、前記組成物を押出成形すること、前記組成物をブロー成形すること、及び前記組成物を回転成形することの、1つを含む請求項24に記載の方法。前記予め選択された形状は、プランジャロッド、シリンジバレル、カテーテル、採血機器、外科用刃ハンドル、ニードルシールド、安全用シールド、カテーテルウイング、カテーテル流れ制御プラグ及びニードルハブ、鋭利物容器、体液採集機器、管状材料、アダプター、及び排出チューブの1つである請求項24に記載の方法。約5kGysから約75kGysの範囲のガンマ線への暴露に耐えることができる様に、前記組成物を安定化する工程を更に含む請求項24に記載の組成物。従って、生体適合性で、滅菌安定性であり、且つ医療機器用途に有用なリサイクル樹脂組成物から構成される熱可塑性の組成物に対する必要性が当該産業には存している。かかるリサイクル樹脂組成物は、医療機器の用途に限定されず、滅菌安定性であるかかる組成物を利用しうる任意の産業に適用することができる。本発明の第1の側面は、医療機器に関する。1つ以上の実施形態において、当該医療機器は、滅菌安定性のリサイクル樹脂組成物から形成される。より具体的な実施形態において、当該医療機器は、約5kGysから約75kGysの範囲のガンマ線への暴露を含む滅菌に耐えることができる。当該医療機器は、約40kGysから約100kGysの範囲の電子線への暴露若しくはX線への暴露、エチレンオキシドガスへの暴露、オートクレーブ処理、プラズマ滅菌、及び、他のタイプの滅菌を含む滅菌に耐えうることができる。1つ以上の実施形態の当該医療機器の少なくとも一部は、流体通路接触医療機器又は液体と接触する医療機器を含む。1つ以上の実施形態において、当該リサイクル樹脂組成物は、先に定義した通り生体適合性である。当該組成物は、リサイクル樹脂を含むことができ、この樹脂は、約0.1から約100重量の範囲の量で存在しうる。このリサイクル樹脂は、脱工業化postindustrialリサイクル樹脂、使用済リサイクル樹脂及びそれらの組合せの1つを含むことができる。1つ以上の実施形態において、当該リサイクル樹脂組成物は、1つ以上の未使用の樹脂成分virginresincomponent及び/又はバイオベース樹脂biobasedresin成分を含んでいてもよい。当該リサイクル樹脂組成物はまた、1つ以上の抗酸化剤成分、スリップ添加剤成分、静電気防止成分、衝撃改質剤成分、着色剤成分、酸捕捉剤成分、X線蛍光剤成分、放射線不透過充填剤成分、表面改質剤成分、加工助剤成分、溶融安定剤、清澄剤及び補強剤成分を含むことができる。当該抗酸化剤成分は、1つ以上のヒンダードフェノール類及びヒンダードアミン類を含むことができ、リサイクル樹脂組成物の約10重量までの量で任意選択的に存在することができる。1つ以上の実施形態において有用な衝撃改質剤成分は、エチレン-ブテンコポリマー及びエチレン-オクタンコポリマーの1以上を含みうる。酸捕捉剤成分は、ステアリン酸カルシウム、ジヒドロタルサイト、乳酸カルシウム、クエン酸モノカルシウムの1以上を含みうる。放射線不透過充填剤は、硫酸バリウム、オキシ炭酸ビスマス、三酸化ビスマス、オキシ塩化ビスマス及びタングステンの1つ以上を含みうる。更に、着色剤成分は、有機染料、無機顔料、カーボンブラック、チャネルブラック及び二酸化チタンを含みうる。1つ以上の実施形態において有用な加工助剤成分は、脂肪酸エステル、脂肪酸アミド、ワックス、及び酸化されたポリエチレンの1以上を含みうる。補強剤成分は、ガラス繊維、シンダーアッシュcinderash、天然繊維及び鉱物、炭素繊維、セラミック充填剤の1以上を含み、これらはナノ粒子又はナノファイバーとして提供されうる。1つ以上の実施形態の当該医療機器は、プランジャロッド、ニードルシールド、ハンドル、安全用シールドを含みうる。当該医療機器がプランジャロッドである実施形態において、当該医療機器は臨床医を含む使用者に受け入れられる機能的性能を示す。言い換えれば、プランジャロッドは、非リサイクル樹脂組成物から形成されたプランジャロッドで示される機能的性能と同じかそれよろも優れた機能的性能をを示すことができる。本明細書に記載される医療機器は、成形又は押出成形によって形成することができる。本発明の第2の側面は、医療機器を成形するための組成物に関する。この組成物は、追跡可能な起源から供給されるリサイクル樹脂を含み、先に別に記載したように、抗酸化剤成分、スリップ添加剤成分、静電気防止成分、衝撃改質剤成分、着色剤成分、酸捕捉剤成分、X線蛍光剤成分、放射線不透過充填剤成分、表面改質剤成分、加工助剤成分、溶融安定剤成分、清澄剤成分、核形成剤、及び、補強剤成分を任意選択的に含むことができる。1つ以上の実施形態において、当該組成物は、約5kGysから約75kGysの範囲のガンマ線の暴露に耐えることができる。他の変形では、当該組成物は、約30kGysから約100kGysの範囲の電子線への暴露に耐えることができる。当該組成物はまた、X線、エチレンオキシドガス、オートクレーブ処理及びプラズマ滅菌の1つへの暴露に耐えることができる。当該組成物は、本明細書に記載される医療機器を形成するのに有用でありうる。当該組成物は、1つ以上の未使用の樹脂成分及びバイオベース樹脂成分を含むことができる。本発明の第3の側面は、医療機器を形成する方法に関する。1つ以上の実施形態において、当該方法は、50から99のリサイクル樹脂成分を含む溶融ブレンド組成物を提供する工程、ガンマ線、電子線、X線、エチレンオキシドガス、オートクレーブ処理、プラズマ滅菌への暴露に耐えるように、前記組成物を安定化する工程、及び、前記組成物をあらかじめ選択した形状に固化する工程を含む。1以上の実施形態において、当該方法は、約5kGysから約75kGysの範囲のガンマ線への暴露に耐えるように前記組成物を安定化することを含む。1つ以上の実施形態において、溶融ブレンドを提供する工程は、リサイクル樹脂成分と、抗酸化剤成分、スリップ添加剤成分、静電気防止成分、衝撃改質剤成分、着色剤成分、酸捕捉剤成分、核形成剤、清澄剤、X線蛍光剤成分、放射線不透過充填剤成分、表面改質剤成分、加工助剤成分、及び補強剤成分の1つ以上を溶融化合押出し機meltcompundingextruderに供給する工程を含む。前記組成物を固化する工程は、前記組成物を射出成形すること、前記組成物を押出成形すること、前記組成物をブロー成形すること、及び前記組成物を回転成形することを含みうる。1つ以上の実施形態において、当該組成物は、あらかじめ選択された形状に固化することができ、この形状には、プランジャロッド、シリンジバレル、カテーテル採血機器、外科用刃のハンドル、ニードルシールド、安全用シールド、カテーテルウイング、カテーテル流れ制御プラグ及びニードルハブ、鋭利物容器、体液採集機器、管状材料、アダプター、及び排出チューブが含まれる。本発明のいくつかの模範的な実施形態を説明する前に、本発明は、以下の説明において述べられる構成ないしはプロセスの詳細に限定されないということが理解されるべきである。本発明は他の実施形態も可能であり、及び種々のやり方で実施され又は実行される。本明細書で用いられるとき、用語医療機器は、鋭利物収集容器のような廃棄物収集容器を除き、全ての機器、並びに全ての医療及び/又は実験室目的で用いられる機器において他の構成要素と共に用いられる構成要素を含むものとする。医療機器は、シリンジバレル、プランジャロッド、カテーテル、ニードルハブ、及びニードルシールドを含むシリンジアセンブリ、安全用シールド、外科用刃、外科用ハンドル、鋭利物容器、体液採集機器、管状材料、アダプター、シャント、排出チューブ、案内ワイヤー、ステント、ペトリ皿、培養ビン、遠心分離管、採血機器等を含む。示されたように、本明細書で用いられるとき、医療機器は鋭利物収集容器のような廃棄物収集容器を除く。本明細書で用いられるとき、用語、生体適合性biocompatibleとは、身体ないしは生物環境に対して毒性のない、又は人体への暴露期間中に望ましくない生物学的反応を生じない任意の物質を意味するものとする。組成物、及び当該組成物の任意の分解産物が受容者ないしは生物環境に対して毒性がなく、及び生物環境に重大な有害作用を呈しないならば、当該組成物は生体適合性である。医療機器、及び当該医療機器の任意の分解産物が受容者ないしは生物環境に対して毒性がなく、及び生物環境に重大な有害作用を呈しないなら、当該医療機器は生体適合性である。加えて、本明細書で用いられるとき、用語、滅菌安定性とは、機能的性能及び機械的特性の重大な喪失なしに滅菌に耐える、医療機器又は構成要素の能力を意味するものとする。滅菌は、滅菌工程中の放射線、例えば、ガンマ線及び/又はX線への暴露を含む。機能的性能の重大な喪失なく放射線滅菌に耐える能力のある医療機器又はその構成要素は放射線安定性と称されてもよい。滅菌工程の一例は、アイソトープ源、イオン化又は電子崩壊electrondisruptionを医療機器の至る所で生じる、例えばコバルト60から放出された高エネルギー光子に医療機器を暴露することを含む。滅菌はまた、エチレンオキシド滅菌、電子ビーム滅菌、オートクレーブ、プラズマ滅菌、乾式加熱滅菌、及びX線ビーム滅菌を含む。本明細書で用いられるとき、流体通路接触医療機器とは、当該医療機器の少なくとも一部分が、流体及び/又は固体、例えば、薬剤、薬剤の溶液、薬物含有溶液、フラッシュ溶液、体液、ヒト組織、又は汚染を防止するために隔離されるべく意図されている任意の材料に接触する、又は相互作用する医療機器である。本明細書で用いられるとき、滅菌安定性のリサイクル樹脂組成物から作られた医療機器への言及は、当該機器がリサイクルされた樹脂から得られた樹脂から製造、例えば、形づくられたことを意味する。従って、滅菌安定性のリサイクル樹脂組成物から作られた医療機器は、使用され、そしてその後、放射線によって又はオートクレーブ内での機器の一部又は全体を洗浄ないしは滅菌によって再処理された医療機器を含まない。かかる医療機器の再使用は、しばしば、再処理と称されるが、再処理された医療機器は、滅菌安定性のリサイクル樹脂組成物から作られた機器の範疇ではない。何故ならば、かかる再処理は、樹脂組成物から機器を形成するのに、形づくることないしは他の製造工程を含まないからである。本発明の第1の側面は、追跡可能な供給源からのリサイクル樹脂を含んでいる医療機器を成形する際に使用するための組成物に関連する。本発明の第2の側面は、リサイクル樹脂組成物から作られる医療機器に関連する。本発明の第3の側面は、医療機器を形成する方法に関連する。第1の側面の1つ以上の実施形態のリサイクル樹脂組成物は、脱工業化リサイクル樹脂を含んでもよい。脱工業化リサイクル樹脂の量は、当該リサイクル樹脂組成物の約0.1重量から約100重量の範囲で、当該リサイクル樹脂組成物内に存してもよい。1つ以上の実施形態において、当該リサイクル樹脂組成物は、約50重量から約99重量までの範囲の量の脱工業化リサイクル樹脂を含む。1つ以上の特定の実施形態において、当該リサイクル樹脂組成物は約20重量から約80重量までの範囲の量の脱工業化リサイクル樹脂を含んでもよい。さらに特定の実施形態において、脱工業化リサイクル樹脂の量の下限は、リサイクル樹脂組成物の25重量、30重量、35重量、40重量、45重量及び50重量、及びこれらの間の全範囲及びこれらの間の部分的範囲subrangeを含みうる。脱工業化リサイクル樹脂の量の上限は、当該リサイクル樹脂組成物の75重量、70重量、65重量、60重量、55重量及び50重量、及びこれらの間の全範囲及びこれらの間の部分的範囲を含みうる。第1の側面の1つ以上の実施形態のリサイクル樹脂組成物は、使用済みpostconsumerのリサイクル樹脂を含んでもよい。当該樹脂は、フレーク、チップ、ペレット等の形式のような、適当な形式で提供されてもよい。1つの変形例では、当該リサイクル樹脂組成物が使用済みのリサイクル樹脂及び脱工業化リサイクル樹脂を含みうる。使用済みのリサイクル樹脂の量は、当該リサイクル樹脂組成物の約0.1から約100重量の範囲で当該リサイクル樹脂組成物内に存在しうる。1つ以上の実施形態において、当該リサイクル樹脂組成物は、約50重量から約99重量までの範囲の量で使用済みのリサイクル樹脂を含む。1つ以上の特定の実施形態において、当該リサイクル樹脂組成物は約20重量から約80重量までの範囲の量で使用済みのリサイクル樹脂を含みうる。より具体的な実施形態において、使用済みのリサイクル樹脂の量の下限は、当該リサイクル樹脂組成物の25重量、30重量、35重量、40重量、45重量及び50重量、及びこれらの間の全範囲及びこれらの間の部分的範囲を含みうる。使用済みのリサイクル樹脂の量の上限は、当該リサイクル樹脂組成物の75重量、70重量、65重量、60重量、55重量及び50重量、及びこれらの間の全範囲及びこれらの間の部分的範囲を含みうる。適切な脱工業化リサイクルの樹脂及び使用済みのリサイクルの樹脂の例は、ポリプロピレン、ポリカーボネート類、ナイロン類、ポリエチレンテレフタレート類、ポリエステル類、ポリエチレン類、ポリスチレン類、ポリ乳酸、ポリヒドロキシアルカノエート類、ポリエチレン及びポリプロピレンを含めた生物由来のポリオレフィン類、及びリサイクル可能な当該技術分野で知られている他の樹脂、並びにこれらの組み合わせを含む。当該リサイクル樹脂は、回収されていてもよく、さもなければ、製造工程中使用される前又は消費者が使用した後使用済みのいずれかの固体廃棄物流れ由来でもよい。1つ以上の実施形態において、当該リサイクル樹脂組成物はまた、1つ以上の任意選択的な添加物を含みうる。これらの任意選択的な添加物は、抗酸化剤、スリップ添加剤、静電気防止剤、衝撃改質剤、着色剤、酸捕捉剤、X線蛍光剤、放射線不透過充填剤、表面改質剤、溶融安定剤を含む加工助剤、清澄剤を含めた核形成剤、難燃剤、微粉末タルク以外の無機充填剤、有機充填剤及び他のポリマー、及び補強剤よりなる群から選択される。1つ以上の実施形態において、当該リサイクル樹脂組成物は抗酸化剤成分を含む。当該抗酸化剤成分は、連鎖停止反応によって酸化を抑制する化合物を含んでもよい。1つ以上の実施形態において、当該抗酸化剤成分は当該リサイクル樹脂組成物の約10重量までの量で当該リサイクル樹脂組成物内に存してもよい。1つ以上の特定の実施形態において、当該リサイクル樹脂組成物は、当該リサイクル樹脂組成物の約5重量までの量、又は、より具体的には、約1重量までの量の抗酸化剤成分を含んでもよい。1つ以上の特定の実施形態において、当該抗酸化剤成分は、当該リサイクル樹脂組成物の約1重量から約5重量の範囲の量で存在してもよい。さらに具体的な実施形態において、当該抗酸化剤成分は、リサイククル樹脂組成物の約01重量から約1重量の範囲の量で存在してもよい。当該抗酸化剤成分の量の上限は、0.9、0.8、0.7、0.6及び0.5、及びこれらの間の全範囲及びこれらの間の部分的範囲を含んでもよい。1つ以上の実施形態において、当該抗酸化剤成分は、滅菌中、及び保存期間中、及び/又は製品の使用段階での酸化反応を抑制するのに充分な量で存する。適切な抗酸化剤成分の非排他的な例は、ヒンダードフェノール、ヒンダードアミン、ホスファイト、及び/又はそれらの組合せを含む。ヒンダードフェノールは、水素供与体として作用し、ペルオキシラジカルと反応して、ヒドロペルオキシドを形成し且つポリマー主鎖からの水素の引き抜きを防止する化合物を含む。適切なヒンダードフェノールは、ブチル化されたヒドロキシトルエンを含む。他の適切なヒンダードフェノールは、現在、ドイツ国、ルードヴィヒスハーフェンLudwigshafenのBASF社の一部であるチバ社CibaIncからイルガノックスIrganox登録商標1076、イルガノックスIrganox登録商標1010、及びイルガノックスIrganox登録商標E201の商標の下で入手可能である。ヒンダードフェノールの他の例は、米国、ジョージア州のMayzoInc.又はNorcrossからのBNX登録商標1010及びBNX登録商標1076TFを含む。適切なヒンダードフェノールはまた、米国、ルイジアナ州バトンルージュBatonRougeのアルベマール社AlbemarleCorporationからEthanox登録商標330及びEthanox登録商標376の商標の下に入手可能である。ヒンダードアミンは、嵩高い環境に囲まれたアミン官能基を含有する化合物を含む。これらは、光で誘導されるほとんどのポリマーの分解に対して、非常に有効な安定剤である。適切なヒンダードアミンの例は、ビス1,2,2,6,6-ペンタメチル-4-ピペリジニル-2-n-ブチル-2-3,5-ジ-tert-ブチル-4-ヒドロキシベンジルマロネート;ビス2,2,6,6-テトラメチル-4-ピペリジニルセバケート;ビス1、2,3,6,6-ペンタメチル-4-ピペリジニルセバケート及びビス1,2,2,6,6-ペンタメチル-4-ピペリジニルセバケートを含む。これらは、それぞれ、Tinuvin144、Tinuvin770、Tinuvin292及びTinuvin765と一般に呼ばれ、そして現在、ドイツ国、ルードヴィヒスハーフェンLudwigshafenのBASF社の一部であるチバ-ガイギー社CibaGeigyCorporationから入手可能である。適切なヒンダードアミンの他の例は、イタリア国、ベルガモBergamoの3VシグマSpA3VSigmaSpAからUvasorbHA-88、及びドイツ国、ルードヴィヒスハーフェンLudwigshafenのBASF社からChimassorb944及びChimassorb994の商品名の下に入手可能である。特定の実施形態において、当該リサイクル樹脂組成物はスリップ添加剤成分を含む。当該スリップ添加剤成分は、ポリマーの表面摩擦係数を低下させ、そして処理または最終用途のいずれかを向上させるべく使用される化合物を含みうる。スリップ添加剤成分は、当該リサイクル樹脂組成物の約0.001重量から約5重量の範囲、及びこれらの間の全範囲及びこれらの間の部分的範囲の量で当該リサイクル樹脂組成物中に存在する。1つ以上の特定の実施形態において、スリップ添加剤成分は、当該リサイクル樹脂組成物の約1重量から約2重量の範囲の量で存在する。スリップ添加剤成分の量の上限は、当該リサイクル樹脂組成物の4.5重量、4.0重量、3.5重量、3.0重量及び2.5重量、及びこれらの間の全範囲及びこれらの間の部分的範囲を含みうる。スリップ添加剤成分の量の下限は、当該リサイクル樹脂組成物の0.1重量、0.2重量、0.3重量、0.4重量、0.5重量、0.6重量、0.7重量、0.8重量及び0.9重量、及びこれらの間の全範囲及びこれらの間の部分的範囲を含みうる。適切なスリップ添加剤成分の例は、オレアミド類oleamides、エルカミドerucamide、オレイルパルミタミドOleylpalmitamide、ステアリルエルカミドStearylErucamide、エチレンビスオレアミドEthylenebisoleamide、ワックス類、及びそれらの組合せを含む。当該リサイクル樹脂組成物は、任意選択的に静電気防止成分を含む。当該静電気防止成分は、静電気の蓄積を防止又は低下させる化合物を含みうる。当該静電気防止成分は、材料の本体又は表面を静電気散逸性にするように作用し、静電荷の形成を防止し、塵の固着を防ぐ。当該静電気防止成分は、成形の前に材料に組み込んでも、又は成形の後に適用してもよく、固有の静電気散逸性による機能化又は空気からの水分の吸収による機能化であってもよい。当該静電気防止成分は、当該リサイクル樹脂組成物の約0.01重量から約5重量の範囲、及びこれらの間の全範囲及びこれらの間の部分的範囲音量で、当該リサイクル樹脂組成物中に存在しうる。1つ以上の特定の実施形態において、当該静電気防止成分は、当該リサイクル樹脂組成物の約0.1重量から約3.0重量の範囲、及びこれらの間の全範囲及びこれらの間の部分的範囲の量で存在する。当該静電気防止成分の量の上限は、当該リサイクル樹脂組成物の4.5重量、4.0重量、3.5重量、3.0重量及び2.5重量、及びこれらの間の全範囲及びこれらの間の部分的範囲を含む。当該静電気防止成分の量の下限は、当該リサイクル樹脂組成物の0.1重量、0.2重量、0.3重量、0.4重量、0.5重量、0.6重量、0.7重量、0.8重量、0.9重量及び1.0重量、及びこれらの間の全範囲及びこれらの間の部分的範囲を含む。当該静電気防止剤成分は、長鎖脂肪族アミン及びアミド、リン酸エステル、四級アンモニウム塩、ポリエチレングリコール類、ポリエチレングリコールエーテル類、エトキシル化長鎖脂肪族アミンン類及びそれらの組合せである。適切な静電気防止剤の他の例は、日本国、名古屋の豊田通商株式会社ToyotaTsushoCorporationofNagoyaJapanからペレスタットPelestat230及びペレスタットPelestat300、現在、英国、イングランド、ヨークシャーYorkshireEnglandUKのCrodaInternationalPicからAtmer商標、米国、デラウェア州、ウィルミントンWilmingtonDelawareUSA.のイーアイデュポンドウヌムールアンドカンパニーEIDuPontdeNemoursandCompanyからEntira商標MK400、及びオランダ国、アムステルダムAmsterdamtheNetherlandsのアクゾーノベルN.V.AkzoNobelNVからNourymix登録商標AP375及び775の商品名の下に入手可能である。当該リサイクル樹脂組成物は、衝撃改質剤成分を任意選択的に含む。当該衝撃改質剤成分は、仕上げられた製品または機器の衝撃耐性を改善するために化合物に含まれうる。当該衝撃改質剤成分は、当該リサイクル樹脂組成物の約0.1重量から約30重量の範囲の量で、当該リサイクル樹脂組成物中に存在しうる。1つ以上の特定の実施形態において、当該衝撃改質剤成分は、当該リサイクル樹脂組成物の約0.5重量から約5重量の範囲、及びこれらの間の全範囲及びこれらの間の部分的範囲の量で存在する。衝撃改質剤成分の量の上限は、当該リサイクル樹脂組成物の4.5重量、4.0重量、3.5重量、3.0重量、2.5重量及び2.0重量、及びこれらの間の全範囲及びこれらの間の部分的範囲を含む。衝撃改質剤成分の量の下限は、当該リサイクル樹脂組成物の0.75重量、1.0重量、1.25重量、1.5重量、1.75重量及び2.0重量、及びこれらの間の全範囲及びこれらの間の部分的範囲を含みうる。適切な衝撃改質剤成分の例は、エチレン-ブテンコポリマー類、エチレンオクテンコポリマー類、エチレン-プロピレンコポリマー類、メタクリレートプタジエン-スチレン芯鞘型衝撃改質剤、及びこれらの組み合わせを含む。適切な衝撃改質剤の例は、米国、デラウェア州、ウィルミントンWilmingtonDelawareUSAのイーアイデュポンドウヌムールアンドカンパニーEIDuPontdeNemoursandCompanyからElvaloy登録商標EAC3427、米国、ミシガン州、ミッドランドMidlandMichiganUSAのダウケミカル社DowChamicalCompanyからEngage商標及びVersify商標、及び、米国、ペンシルベニア州、フィラデルフィアPhiladelphiaPennsylvaniaUSAのアルケマ社ArkemaIncからClearstrength商標の商品名の下に入手可能である。存在する場合、当該衝撃改質剤成分は、作製された医療製品の衝撃要件に十分に合致する量で存在することができる。当該リサイクル樹脂組成物は、酸捕捉剤成分を任意選択的に含む。当該酸捕捉剤成分は、ポリマーの変色又は早期の老化を防止し、製造、加工、滅菌、貯蔵又は使用段階の過程で、酸性不純物から、製造された医療製品を守るための化合物を含みうる。例えば、このような化合物は、樹脂組成物中に見いだされる、加工の間の熱及び剪断力の影響により形成されうるハロゲンアニオンを中和することができる。酸捕捉剤成分は、これらのハロゲン酸を捕捉し、ポリマーの分解又は腐食を防止する。酸捕捉財政分は、リサイクル樹脂組成物の約0.01重量から約1重量の範囲の量で、当該リサイクル樹脂組成物中に存在しうる。1つ以上の特定の実施形態において、酸捕捉剤成分は、当該リサイクル樹脂組成物の約0.1重量から約0.5重量の範囲、及びこれらの間の全範囲及びこれらの間の部分的範囲の量で存在する。酸捕捉剤成分の量の上限は、リサイクル樹脂組成物の0.6重量、0.7重量、0.8重量及び0.9重量、及びこれらの間の全範囲及びこれらの間の部分的範囲を含みうる。酸捕捉剤成分の量の下限は、リサイクル樹脂組成物の0.01重量、0.02重量、0.03重量、0.04重量、0.05重量、0.06重量、0.07重量、0.08重量及び0.09重量、及びこれらの間の全範囲及びこれらの間の部分的範囲を含みうる。適切な酸捕捉剤成分の例は、カルシウム、亜鉛又はナトリウムのステアリン酸塩類、乳酸塩類のような長鎖カルボン酸の金属塩、ハイドロタルサイトのような天然又は合成シリケート、金属酸化物例えば、酸化マグネシウム。酸化カルシウム、酸化亜鉛、金属カーボネート例えば、炭酸カルシウム、又は金属水酸化物例えば、AHolznerKChmilinHZweifelPlasticAdditivesHandbook5thEdHanserPublisherMunich2001Chaper4AcidScavengers非特許文献1参照を含む。存在する場合には、当該酸捕捉剤成分は、ポリマー及びそれから製造される医療製品の製造、加工、滅菌、貯蔵又は使用段階の過程中で、酸性不純物によって引き起こされる変色を抑制し、且つ早期の老化を防止するのに十分な量で、リサイクル樹脂組成物中に存在することができる。リサイクル樹脂組成物の任意選択的な他の成分は放射線不透過充填剤成分である。この放射線不透過充填剤成分は、当該樹脂組成物から形成される医療機器を、蛍光透視法又はX線イメージングによって可視化させるための化合物を含みうる。当該放射線不透過充填剤成分は、リサイクル樹脂組成物の約10重量から約48重量の範囲、及びこれらの間の全範囲及びこれらの間の部分的範囲の量で当該リサイクル樹脂組成物中に存在しうる。1つ以上の特定の実施形態において、放射線不透過充填剤成分は、リサイクル樹脂組成物の約22重量から約25重量の範囲、及びこれらの間の全範囲及びこれらの間の部分的範囲の量で存在する。放射線不透過充填剤成分の量の上限は、当該リサイクル樹脂組成物の26重量、28重量、30重量、32重量、34重量、36重量、38重量、40重量、42重量、44重量及び46重量、及びこれらの間の全範囲及びこれらの間の部分的範囲を含みうる。放射線不透過充填剤成分の量の下限は、当該リサイクル樹脂組成物の11重量、12重量、13重量、14重量、15重量、16重量、17重量、18重量、19重量及び20重量、及びこれらの間の全範囲及びこれらの間の部分的範囲を含みうる。放射線不透過充填剤成分のより高い百分率もまた使用することができる。例えば、放射線不透過充填剤成分の量は、リサイクル樹脂組成物の約50重量を越えていてもよい。適切な放射線不透過充填剤成分の例は、硫酸バリウム、亜炭酸ビスマス、三酸化ビスマス、オキシ塩化ビスマス、タングステン及びそれらの組合せを含む。放射線不透過充填剤成分は、X線及び他の放射線学的イメージング技術を用いた医療機器の可視化に十分な量で存在することができる。当該リサイクル樹脂組成物は、任意選択的に、表面改質剤成分を更に含む。この表面改質剤成分は、接着特性、潤滑特性、及び/又は物理特性に合うように又はこれらの特性を高めるように、作成された部品単数または複数の表面を調整する化合物又は材料を含みうる。表面改質剤成分は、当該リサイクル樹脂組成物の約0.1から約10重量の範囲の量で、当該リサイクル樹脂組成物中に存在しうる。1つ以上の特定の実施形態において、当該表面改質剤成分は、当該リサイクル樹脂組成物の約0.5重量から約5重量、より好ましくは、0.2から1重量の間の範囲、及びこれらの間の全範囲及びこれらの間の部分的範囲の量で存在する。表面改質剤成分の量の上限は、リサイクル樹脂組成物の1.5重量、2.0重量、3.0重量、3.5重量、4.0重量及び4.5重量、及びこれらの間の全範囲及びこれらの間の部分的範囲を含みうる。表面改質剤成分の量の下限は、リサイクル樹脂組成物の0.3重量、0.35重量、0.4重量及び0.45重量、及びこれらの間の全範囲及びこれらの間の部分的範囲を含みうる。1つ以上の実施形態において、表面改質剤のより高い百分率を使用することができる。適切な表面改質剤成分の例は、珪藻土、タルク、炭酸カルシウム、オルガノシラン類、チタネート類、マレイン酸化ポリオレフィン類、粉末PTFE及びこれらの組み合わせを含む。表面改質剤は、作製された医療機器の表面に所望の表面特性を付与するのに十分な量で当該リサイクル樹脂組成物中に存在することができる。1つ以上の実施形態において、当該リサイクル樹脂組成物は、着色剤成分を含む。当該着色剤成分単数または複数は、リサイクル樹脂組成物の約0.01重量から約5重量の範囲の量で当該リサイクル樹脂組成物中に存在する。1つ以上の特定の実施形態において、着色剤成分単数または複数は、リサイクル樹脂組成物の0.5重量から約3重量の範囲、及びこれらの間の全範囲及びこれらの間の部分的範囲の量で存在する。着色剤成分の量の上限は、当該リサイクル樹脂組成物の3.25重量、3.5重量、3.75重量、4.0重量、4.25重量、4.5重量及び4.75重量、及びこれらの間の全範囲及びこれらの間の部分的範囲を含みうる。着色剤成分の量の下限は、リサイクル樹脂組成物の0.1重量、0.15重量、0.2重量、0.25重量、0.3重量、0.35重量、0.4重量及び0.45重量、及びこれらの間の全範囲及びこれらの間の部分的範囲を含む。適切な着色剤成分の例は、有機染料、無機顔料、カーボンブラック、チャネルブラック、二酸化チタン及びそれらの組合せを含む。有機染料は、フタロシアンニンブルー及びフタロシアニングリーン、及びFDC着色剤類を含みうる。例示的な無機顔料は、ウルトラマリン類及び酸化鉄類を含む。当該リサイクル樹脂組成物他の任意選択的な成分は、加工助剤成分を含む。加工助剤成分は、高分子量ポリマーの加工性を改善する化合物、サイクルタイムを低減する化合物、及び完成した製品の品質を改善する助けとなる化合物を含みうる。加工助剤成分は、当サイクル樹脂組成物の約0.05重量から約5重量の範囲、及びこれらの間の全範囲及びこれらの間の部分的範囲の量で当該リサイクル樹脂組成物中に存在しうる。1つ以上の特定の実施形態において、加工助剤成分は、リサイクル樹脂組成物の約0.1から約3重量の範囲、及びこれらの間の全範囲及びこれらの間の部分的範囲の量で存在する。着色剤成分の量の上限は、当該リサイクル樹脂組成物の3.25重量、3.5重量、3.75重量、4.0重量、4.25重量、4.5重量及び4.75重量、及びこれらの間の全範囲及びこれらの間の部分的範囲を含みうる。着色剤成分の量の下限は、リサイクル樹脂組成物の0.06重量、0.07重量、0.08重量及び0.09重量、及びこれらの間の全範囲及びこれらの間の部分的範囲を含みうる。加工助剤のより高い百分率を使用することもできる。適切な加工助剤成分の例は、脂肪酸エステル類、脂肪酸アミド類、ワックス類、酸化されたポリエチレン類、コロイダルフュームドシリカ粒子及びこれらの組み合わせを含む。コロイダルフュームドシリカ粒子は、米国、ニューヨーク州、オールドチャタムOldChathamNewYorkUSAのエネルギーストラテジーアソシエーツ社EnergyStrategyAssociatesIncから、商品名Nan-O-SilASDの下に入手可能である。リサイクル樹脂組成物は核形成剤及び/又は清澄剤成分を含みうる。核形成剤は、剛性及び耐熱性のような樹脂の性能特性を高める化合物を含みうる。1つ以上の実施形態において、核形成剤及び/又は清澄剤成分は、リサイクル樹脂組成物の約0.005重量から約3重量範囲の量で存在する。より高い百分率の核形成剤及び/又は清澄剤を使用できるが、気づく程度の利点は一般に提供されない。1つ以上の特定の実施形態において、清澄剤成分は、リサイクル樹脂組成物の約0.05から約0.5重量の範囲、及びこれらの間の全範囲及びこれらの間の部分的範囲の量で存在する。清澄剤成分の量の上限は、リサイクル樹脂組成の1.0重量、1.5重量、2.0重量及び2.5重量、及びこれらの間の全範囲及びこれらの間の部分的範囲を含み得る。清澄剤成分の量の下限は、リサイクル樹脂組成物の0.01重量、0.015重量、0.02重量、0.025重量、0.03重量、0.035重量、0.04重量及び0.045重量、及びこれらの間の全範囲及びこれらの間の部分的範囲を含み得る。清澄剤成分の例は、参照により本明細書に含まれる米国特許第4016118特許文献1に記載のジベンジリデンソルビトール、参照により本明細書に含まれる米国特許第4371645特許文献2に記載の置換ジベンジリデンソルビトール、及び参照により本明細書に含まれる米国特許第4994552特許文献3に記載のジベンジリデンソルビトールチオエーテル誘導体を含む。存在する場合、清澄剤は、生じた樹脂組成物中の結晶の大きさが、可視光の波長よりも小さくなり、不透明となる光の散乱を防ぐのに十分な量で存在しうる。リサイクル樹脂組成物は、補強剤成分を任意選択的に含む。この補強剤成分は、当該リサイクル樹脂組成物の約1重量から約35重量の範囲の量で当該リサイクル樹脂組成物中に存在しうる。1つ以上の特定の実施形態において当該補強剤成分単数または複数は、当該リサイクル樹脂組成物の約5重量から約30重量のの範囲、及びこれらの間の全範囲及びこれらの間の部分的範囲の量で存在する。補強剤成分の量の上限は、リサイクル樹脂組成物の30.5重量、31重量、31.5重量、32重量、32.5重量、33重量、33.5重量、34重量及び34.5重量、及びこれらの間の全範囲及びこれらの間の部分的範囲を含みうる。補強剤成分の量の下限は、リサイクル樹脂組成物の1.5重量、2重量、2.5重量、3重量、3.5重量、4重量及び4.5重量、及びこれらの間の全範囲及びこれらの間の部分的範囲を含み得る。適切な補強剤成分の例は、ガラス繊維、シンダーアッシュcinderash、天然繊維及びミネラル、炭素繊維、セラミック繊維、及びこれらの組み合わせを含む。天然繊維例は、フラックスファイバーflaxfiber及びケナフ繊維、及び充填剤を含む。補強剤成分は、ナノファイバー及び/又はナノ粒子の形態でリサイクル樹脂組成物中に存在していてもよい。1以上の実施形態に従ったリサイクル樹脂組成物は、溶融安定剤成分を任意選択的に含むことができる。当該溶融安定剤成分は、溶融工程中にリサイクル樹脂組成物の粘度を調整するための化合物を含みうる。リサイクル樹脂組成物はまた、非リサイクル樹脂成分を組み込んでもよい。非リサイクル樹脂成分の例は、未使用の樹脂成分、バイオベース樹脂成分及びそれらの組み合せを含む。未使用の樹脂成分は、十分な量のリサイクル樹脂を含まない樹脂組成物である。1つ以上の実施形態において、未使用の樹脂成分はリサイクル樹脂を含まない。未使用の樹脂成分はまた、化石燃料をベースとするポリマーfossilfuelbasedpolymer又は石油ベースのポリマーpetroleumbasedpolymerこれらの用語は交換して使用されるを含んでいてもよく、未使用の樹脂成分は化石燃料源のような再生可能ではない起源から形成されたポリマーを含むが、これに限定されない。このようなポリマーは、ポリプロピレン、糖又は他の再生可能な資源由来ではないポリエチレン、ポリカーボネートを含む。用語バイオベースbiobasedは、用語バイオ形成bioformed及びバイオ由来bioderivedと交換して使用されうる。バイオベース成分は、ポリマーを含み、このポリマーは、全体又は重要な部分において、生物学的起源から、又は再生可能な国内農業材料植物、動物、及び海洋材料を含むから誘導、製造又は合成される。バイオベース成分は、炭素が、微生物学的発酵のような生物学的プロセスを介して、再生可能な資源から誘導されるポリマーを含む。バイオベース成分はまた、異なる等級のセルロースベースの材料を用いたポリマーを含み得る。バイオベース成分はまた、ASTMD6866-08で測定された際に、化石燃料又は再生可能ではない資源由来の材料を実質的に含まないポリマーを含みうる。本明細書で使用されるバイオベース成分は、植物のような生物学的起源由来のポリマーを含むことができ、デンプン又は炭水化物由来starchorcarbohydratederivedポリマーのような多糖由来polycaccharidederivedポリマー、及び糖由来sugarderivedポリマーを含むことができる。バイオ形成ポリマーを形成するのに使用されるデンプンは、トウモロコシ.ジャガイモ、小麦、カッサバ、米及び他の植物由来でありうる。デンプン由来のバイオ形成ポリマーを含有する組成物の例は、CereplastHybridResins登録商標、Bio-polyolefins登録商標、又はBiopropylene50商標の商標及び商品名の下で、米国、カリフォルニア州、ホーソーン、セレプラスト社CeleplastIncHawthorneCaliforniaUSAから入手可能である。このようなバイオ形成ポリマーを形成するのに使用される糖は、サトウキビ由来である。そのような糖由来ポリマーはポリエチレンを含み、このポリエチレンは、サトウキビ由来のエタノールこのエタノールは、次いでエチレンの製造に使用されるから製造されうる。そして、当該糖由来ポリマーは、MATER-BI登録商標の商標の下で、イタリア国、ノヴァラのノバマウントS.P.A.NovamountSPANovaraItalyから入手可能である。バイオ形成ポリマーの他の例は、米国特許第7393590特許文献4、米国特許出願公開第20080113887特許文献5及び20080153940特許文献6、国際公開第07099427特許文献7及び07063361特許文献8、及び欧州特許第1725614特許文献9これらはそれぞれ、参照により本明細書に含まれるに記載されている。バイオ形成ポリマーの特定の例は、ポリ乳酸又はPLAを含み、これは蔗糖又はコーンスターチから製造される合成ポリマーを含み得る。PLAは、米国、ミネソタ州、ミネトンカのNatureWorksLLCNatureWorkLLCMinnetonkaMinnesotaUSAから、Ingeo商標の商品名の下で入手可能である。PLAを利用する実施例はまた、エチレンコポリマーを含みうる。エチレンコポリマーは、BIOMAX登録商標の商標の下で、米国、デラウェア州、ウィルミントンWilmingtonDelawareUSA.のイーアイデュポンドウヌムールアンドカンパニーEIDuPontdeNemoursandCompanyから入手可能である。バイオベース成分はポリマーを含み、これは微生物によって製造されうる。微生物は、糖供給原料を含めた供給原料上で成長させることによりポリマーを含めた物質を産生する。これらのポリマーの製造はまた、糖又は脂質の細菌発酵を含みうる。バイオベース成分は、天然物から更に処理又は合成されうる。このように製造及び/又は合成されたバイオベースポリマーの例は、ポリヒドロキシアルカノエート類を含む。用語ポリヒドロキシアルカノエート又はPHAは、糖又は脂質の細菌発酵によって天然に産生される直鎖ポリエステルを含む。PHAの例は、ポリヒドロキシブチレート及びポリヒドロキシバレレート又はPHBVを含む。PHAは、弾性のような特性を示しうる。PHAは、MIREL登録商標の商標の下で、米国、マサチューセッツ州、ケンブリッジのMetabolixIncMetabolixIncCambridgeMassachusettsUSAから入手可能である。いつ以上の実施形態に従ったリサイクル樹脂組成物は、本明細書で定義されるような生体適合性である。1つ以上の実施形態において、当該リサイクル樹脂組成物は、ガンマ線、電子線、X線、エチレンオキシドガス、乾式加熱、ペルオキシドガスプラズマ、過酢酸、スチームオートクレーブ、及び他の滅菌手段への暴露に耐えることができる。1つ以上の実施形態において、当該リサイクル樹脂組成物は、放射線安定性であり、約5kGysから約75kGysの範囲、又はより具体的には、約25kGysから約50kGysの範囲のガンマ線への暴露に耐えることができる。1つ以上の実施形態において、当該リサイクル樹脂組成物は、約30kGysから約80kGys、又はより具体的には、約40kGysから約70kGysの範囲の電子線への暴露に耐えることができる。1つ以上の実施形態に従ったリサイクル樹脂組成物は、約3dg/分から約80dg/分の範囲のメルトフローレートを有する。1つ以上の特定の実施形態において、リサイクル樹脂組成物は、約8dg/分から約40dg/分の範囲のメルトフローレートを有する。更に特別な実施形態では、リサイクル樹脂組成物は約11dg/分から約30dg/分の範囲のメルトフローレートを有する。本明細書で使用するとき、用語メルトフローレートは、本明細書に記載されたリサイクル樹脂組成物の溶融物の流れやすさを指す。本明細書に記載されたリサイクル樹脂組成物は、ASTMD790試験法で測定した場合、約70kpsiから350kpsiの範囲、及びこれらの間の全範囲及びこれらの間の部分的範囲の曲げ弾性率を有することができる。1つ以上の特定の実施形態において、リサイクル樹脂組成物は約100kpsiから約300kpsiの範囲の曲げ弾性率を有する。更に特別な実施形態では、リサイクル樹脂組成物は約130kpsiから約270kpsiの範囲の曲げ弾性率を示す。リサイクル樹脂組成物は、ASTMD256試験法で測定した場合、約0.1ft-lb/in.から約4.0ft-lb/in.の範囲、及びこれらの間の全範囲及びこれらの間の部分的範囲のノッチ付きアイゾットIzod衝撃強度を有することによって特徴付けられる。1つ以上の実施形態において、リサイクル樹脂組成物は、約0.2ft-lb/in.から約1.5ft-lb/in.の範囲のノッチ付きアイゾット衝撃強度を有することができる。1つ以上の特定の実施形態において、リサイクル樹脂組成物は、約0.3ft-lb/in.から約1.0ft-lb/in.の範囲のノッチ付きアイゾット衝撃強度を有することができる。本明細書で用いられるとき、用語ノッチ付きアイゾット衝撃強度は、衝撃強度を決定するASTMの標準的方法をいう。本明細書に記載される1つ以上の実施形態のリサイクル樹脂組成物は、約60°Cから約260°Cの範囲の熱変形温度heatdeflectiontemperatureを有することによって特徴付けられうる。本明細書で用いられるとき、用語熱変形温度は、上昇された温度における所定の荷重下での湾曲に対するポリマーの耐性の尺度を含む。熱変形温度はまた、荷重下での変形温度DTUL又は熱変形温度HDTとしても知られている。熱変形温度を測定するために使用される2つの一般的な負荷は、0.46MPa66psi及び1.8MPa264psiであるが、5.0MPa725psi又は8.0MPa1160psiのようなより高い荷重で行われる試験も時折見受けられる。一般のASTM試験は、ASTMD648であり、一方、類似のISO試験はISO75である。1.8MPaの負荷を用いる試験がISO75MehodA下で実施され、一方0.46MPaの負荷を用いた試験がISO75MethodB下で実施される。1つ以上の特定の実施形態において、リサイクル樹脂組成物は、約68°Cから約140°Cの範囲の熱変形温度を有しうる。更に特別な特有な実施形態では、サイクル樹脂組成物は約70°Cから約95°Cの範囲の熱変形温度を有しうる。ポリカーボネートを含む脱工業化リサイクル樹脂成分利用する1つ以上の実施形態において、リサイクル樹脂組成物は、0.46MPaの負荷で約140°C、及び1.8MPaの負荷で130°Cの熱変形温度を有する。ナイロン及びガラス繊維を含む補強剤成分を含む脱工業化リサイクル樹脂成分を利用する1つ以上の実施形態において、リサイクル樹脂組成物は、0.46MPaの負荷で約220°C、及び1.8MPaの負荷で200°Cの熱変形温度を有する。PET及びガラス繊維を含む補強剤成分を含む脱工業化リサイクル樹脂成分を利用する実施形態において、リサイクル樹脂組成物は、0.46MPaの負荷で約250°C、及び1.8MPaの負荷で230°Cの熱変形温度を有する。本発明のリサイクル樹脂組成物の調製は、当分野で公知の任意の適切なブレンド又は混合手段によって達成することができる。ブレンドステップは、成分を互いの中に少なくとも最小限分散する必要がある。一段階プロセス又は多段プロセスで成分を互いにブレンドすることができる。一段階プロセスでは、全ての成分を同時に互いにブレンドする。多段プロセスでは、2以上の成分を互いにブレンドして第1の混合物を形成し、次いで1以上の残りの成分を第1の混合物とブレンドする。1以上の成分がまだ残っている場合、これらの成分を続きの混合ステップでブレンドすることができる。1つ以上の実施形態では、全ての成分を一段階のステップでブレンドする。1つ以上の代替の実施形態では、リサイクルしたポリプロピレン組成物は、個々の成分を乾式ブレンドし、次いで、完成した製品を作製するために使用され押出機中で直接に、又は、別の押出機中であらかじめ混合して溶融混合することにより調製することができる。組成物の乾式ブレンドはまた、予備溶融混合することなく、直接射出成形されてもよい。本明細書で開示されるリサイクル樹脂組成物は、成形する、押し出し成形する、さもなければ医療機器を形成するのに利用される。1つ以上の実施形態において、医療機器は使い捨てである。例えば、医療機器は、本明細書に記載されたリサイクル樹脂組成物から形成することができ、注射、点滴、採血、外科用途、及び当分野で公知の他の用途に使用されうる。本明細書に記載されたリサイクル樹脂組成物から形成された医療機器の特別な例は、シリンジシリンジバレル、ニードルハブ部、プランジャロッド、ニードルシールドなどを含む、安全シリンジ、カテーテル、採血機器、外科用刃又は外科用メス、及び他のこのような機器及び構成要素を含む。1つ以上の代替の実施形態では、医療機器は、全体又は一部がリサイクル樹脂組成物から成形されうる。例えば、シリンジバレルの内側表面がリサイクルされていない樹脂組成物から形成され、一方、当該シリンジバレルの外側表面又はシリンジバレルのフィンガーフランジがリサイクル樹脂組成物から作製されうる。1つの代替の実施形態では、外科用メスのハンドル又はニードルシールドがリサイクル樹脂組成物から形成される。1つ以上の実施形態において、本明細書に記載されたリサイクル樹脂組成物から形成された医療機器は、非液体通路接触構成要素又は医療機器として特徴付けることができる。正確には、当該医療機器及び構成要素は、液体及び/又は固体、例えば薬物、薬物の溶液、溶液を含む医薬、フラッシュ溶液、体液、ヒト組織、又は汚染を防止するために隔離されるべく意図されている任意の材料と相互作用しないか、又はこれらと接触しない。このような機器の例は、三部式のシリンジのシリンジプランジャロッド、ニードルシールド、注入機器の安全用シールド及びシリンジバレルのフィンガーフランジ、末梢静脈内カテーテルのハンドル、カテーテルウイング、カテーテル流れ制御プラグ等を含む。リサイクル樹脂組成物から形成される医療機器及び構成要素はまた、液体通路接触医療機器として特徴付けることができる。このような医療機器又は医療機器構成要素は、シリンジバレル、ニードルハブ、外科用刃のハンドル、バルブハウジング、シリンジストッパー、二部式シリンジのプランジャロッドを含みうる。医療機器の非制限的な例を図1及び図2に例示する。図1は、シリンジアセンブリ100を例示し、これには、チャンバを画定する内側表面を有するシリンジバレル110、外チャンバ内に配置されるプランジャロッド120、シリンジバレルに取り付けるためのニードルカニューレ140を含むニードルハブ130を含む。図1はまた、ニードルハブ130に取り付けてニードルカニューレ140を保護しカバーする、任意選択のニードルシールド150も例示する。プランジャロッド120は、図1に示されるように、プランジャロッド120の一端に取り付けられた、シリンジバレルの内側表面と共に液体を密封するためのセパレートストッパー125を含む。1つ以上の代替の実施形態では、プランジャロッド120は、ストッパーとして機能し、プランジャロッド120と一体に成形することができ、従って、プランジャロッド120と同じ材料から形成される密封部sealingportion図示せず含むことができる。図1に示されるシリンジバレル110はまた、シリンジバレル110の一端にルアー固定部luerfitting112、及びシリンジバレル110の反対の端部にフィンガーフランジ114を含む。1つの変形例では、シリンジバレルは、本明細書に開示されたリサイクル樹脂組成物から、全体が形成される。或いは、ルアー固定部112及び/又はフィンガーフランジ114が、本明細書に開示されたリサイクル樹脂組成物から形成でき、一方、シリンジバレル110が、公知の樹脂組成物これは、未使用の樹脂成分及び/又はバイオベース樹脂成分を含んでいてもよく、且ついずれのリサイクル樹脂も含まないものであるから形成される。1つ以上の代替の形状では、シリンジバレル110の内側表面が、公知の樹脂組成物一又は複数これは、未使用の樹脂成分及び/又はバイオベース樹脂成分を含んでいてもよく、且ついずれのリサイクル樹脂も含まないものであるでコーティングされ、一方、シリンジバレル110の残りの部分が、本明細書に記載されたリサイクル樹脂組成物の1種以上から形成される。1つの変形例では、プランジャロッドが本明細書に記載されたリサイクル樹脂組成物から形成されてもよい。プランジャロッド120に密封用の端部sealingedge図示せずを組み込んだ実施形態では、密封用の端部図示せずが本明細書に記載されたリサイクル樹脂組成物から形成されることもできる。1つ以上の実施形態において、ストッパー125がエラストマー材料又は他の公知の材料から形成されてもよく、一方、プランジャロッドはリサイクル樹脂組成物から形成され、ストッパー125に取り付けられる。1つ以上の実施形態において、ニードルハブ130は本明細書に記載されたリサイクル樹脂組成物から形成でき、一方、ニードルカニューレ140は当分野で公知の材料から作製することができる。1つ以上の代替の形状では、ニードルシールド150も本明細書に開示されたリサイクル樹脂組成物から形成されうる。図2は、細長いハンドル210及び細長いハンドルに刃図示せずを取り付けるためのブレードホルダ220を含む外科用メス200を例示する。外科用メス200は、細長いハンドル210及び/又は刃図示せずを保護するブレードホルダ220に除去可能に取り付けられる、ブレードシールド230も含む。1つ以上の実施形態では、細長いハンドル210、ブレードホルダ220、及び/又はブレードシールド230は、本明細書に開示されたリサイクル樹脂組成物から形成されうる。1つ以上の実施形態において、本明細書に記載されたリサイクル樹脂組成物から形成された医療機器は、黄色度指数yellownessindexによって測定できる、滅菌後の色の変化がない。例えば、医療機器は、上記のように滅菌され、色及び外観に変化を受けない。医療機器は、当分野で公知の種々の方法を用いて形成することができる。例えば、このような方法は、射出成形、ブロー成形、押出及び/又は回転成形rotoorrotationalmoldingを含む。当分野で公知の他の方法も当該医療機器又は構成要素を形成するのに利用することができる。記載されたリサイクル樹脂組成物から形成される医療機器は、使用者及び/又は臨床医の条件に合った機能的性能を示すプランジャロッドを含むことができる。1つ以上の実施形態において、上記のリサイクル樹脂組成物から形成されたプランジャロッドは、リサイクルでない樹脂組成物又はいずれのリサイクルされたものrecylcedcontentも含まない組成物から形成されたプランジャロッドと同じ機能的性能を示す。本発明の第3の側面は、医療機器及び構成要素を形成する方法に関する。1つ以上の実施形態では、当該方法は、本明細書に記載のリサイクル樹脂組成物の溶融ブレンド組成物を提供する工程を含む。当該方法は、前記溶融ブレンド組成物を安定化し、プランジャロッド、シリンジバレル、カテーテル、採血機器、外科用刃のハンドル、ニードルシールド及びニードルハブを含みうるあらかじめ選択した形状に前記組成物を固化する工程を含む。1つ以上の実施形態では、溶融ブレンド組成物を安定化する工程は、完成品の機能的性能及び/又は見た目の良さを損なうことなく、ガンマ線、電子線、X線及びエチレンオキシドガスへの暴露に耐えるように溶融ブレンド組成物を安定化することを含む。1つの実施形態によれば、溶融ブレンド組成物を提供する工程は、リサイクル樹脂組成物、並びに抗酸化剤成分、スリップ添加剤成分、静電気防止成分、衝撃改質剤成分、着色剤成分、酸捕捉剤成分、溶融ブレンド成分、清澄剤成分、X線蛍光剤成分、放射線不透過充填剤成分、表面改質剤成分、加工助剤成分及び補強剤成分の1つ以上を溶融化合押出し機meltcompoundingextruderに供することを含む。組成物を固化する工程は、当該組成物を射出成形すること、当該組成物を押出成形すること及び当該組成物を回転成形することの1つを含む。リサイクル樹脂組成物、このような組成物から作成された医療機器及び構成要素、このような医療機器及び構成要素を作成する方法は、埋立地での影響を低減する、唯一のサプライチェーンシステムを提供する。本発明は、以下の非制限的な実施例を参照することにより更に理解されるであろうが、特許請求の範囲はこれらの実施例によって制限されない。発明配合物1~6を、リサイクルのポリプロピレン樹脂と、抗酸化剤、酸捕捉剤及び溶融安定剤を更に含む未使用のポリプロピレン樹脂とを機械的に混合することによって調製した。発明配合物1は、60重量のリサイクルのポリプロピレン成分A、及び40重量の未使用のポリプロピレン成分Aを含んでいた。未使用のポリプロピレン成分Aは、0.8重量までの抗酸化剤成分及び溶融安定剤成分及び0.3重量までの酸捕捉剤成分を含んでいた。発明配合物2は、70重量のリサイクルのポリプロピレン成分B、及び、30重量の上記のような未使用のポリプロピレン成分Aを含んでいた。発明配合物3は、50重量のリサイクルのポリプロピレン成分C、及び、50重量の上記のような未使用のポリプロピレン成分Aを含んでいた。発明配合物4は、60重量のリサイクルのポリプロピレン成分A、及び40重量の未使用のポリプロピレン成分Bを含んでいた。未使用のポリプロピレン成分Bは、0.3重量までの抗酸化剤成分及び0.2重量までの酸捕捉剤成分を含んでいた。発明配合物5は、50重量のリサイクルのポリプロピレン成分B、及び、50の上記のような未使用のポリプロピレン成分Bを含んでいた。発明配合物6は、60重量のリサイクルのポリプロピレン成分D、及び40重量の上記のような未使用のポリプロピレン成分Aを含んでいた。発明配合物1~6の各々の物理的性質を分析した。具体的には、発明配合物1~6の曲げ弾性率、引張強度降伏、引張強度破断、引張伸び降伏、引張伸び破断、引張係数、アイゾット衝撃強度及び熱変形温度が評価され、下の表1に与えられている。比較のために、未使用のポリプロピレン成分の物理的性質についての典型的な範囲が表2に与えられている。曲げ弾性率はASTMD790-03に従って測定した。試験は、発明配合物1~6のそれぞれについて5つの試験片で行った。試験は、米国、ニュージャージー州、ローウェイRahwayNewJerseyUSAのインスツル-メット社InstruMetCorpによって提供された装置で、005in/分のクロスヘッドスピード及び2インチの支持体径間長を用いて実施した。試験片を、射出成形法を用いて形成し、試験を実施する前の40時間、23°C及び50相対湿度RHでコンディショニングした。発明配合物についての5つのサンプルの各々の平均曲げ弾性率の測定値を表1に与えた。発明配合物1~6の引張り特性をASTMD638-03に従って評価した。試験は、発明配合物1~6のそれぞれについて5つの試験片で行った。試験は、米国、ニュージャージー州、ローウェイRahwayNewJerseyUSAのインスツル-メット社InstruMetCorpによって提供された装置で、2.0in/分のクロスヘッドスピードを用いて実施した。タイプI引張り試験片tensilebarspecimensを、射出成形法を用いて形成し、試験を実施する前の40時間、23°C及び50相対湿度RHでコンディショニングした。発明配合物についての5つのサンプルの各々の平均引張強度降伏、引張強度破断、引張伸び降伏、引張伸び破断及び引張係数の測定値を表1に与えた。発明配合物1~6のアイゾット衝撃強度をASTMD256-02に従って評価した。試験は、発明配合物1~6のそれぞれについて10の試験片で行った。発明配合物1~6についての平均アイゾット衝撃強度の測定値を表1に与えた。発明配合物1~6の熱変形温度を、米国、ペンシルベニア州、ホーシャムHorshamPennsylvaniaUSAのチニウスオルセン社TiniusOlsenIncから入手可能なHDT/Vicat装置を用いて66psiの負荷の下で、ASTMD648-06に従って評価した。発明配合物1~6についての平均熱変形温度を表1に与えた。本発明配合物1~6の物理的特性は、表2に示される、未使用のポリオレフィン樹脂の物理的特性に匹敵する。従って、本明細書に記載されたリサイクル樹脂組成物は、得られた機器の物理的特性を損なうことなく、生体適合性であり、医療機器用途に有用なリサイクルの樹脂を利用するという目標を達成する。発明配合物1~6はを生体適合性についても分析した。具体的には、発明配合物1~6の各々を、米国国家規格協会ANSI/医療器具開発協会AAMI/国際標準化機構ISO10-993-5及び米国薬局方生体試験及び分析、生物反応性試験inVitro<87>に従って分析した。米国薬局方生物反応性試験inVitro<87>は、直接又は間接的に患者と接触することにより弾性プラスチック及び他のプラスチック材料と接触した後の哺乳類細胞培養物、又は試験下の材料から調製された特定の抽出物の生物反応性を決定するために設計されたものである。米国薬局方生物反応性試験inVitro<87>を、発明配合物1~6について実施した。発明配合物1~6の各々は、米国薬局方のゼロ点スコアによる毒性試験に対する基準に合格するか又は当該基準を満たし、これによって米国薬局方及びISO10-993-5によって確立されている前臨床の毒性学的安全性評価の基準を満たした。全ての生体適合性試験は、当分野で公知の手続きに従って、GoodLaboratoryPractice又はGLPの原則に従って実施した。この明細書の全体にわたり、1つの実施形態、ある実施形態、1つ以上の実施形態、又は一実施形態への言及は、実施形態に関連して記載された特定の特徴、構造、材料又は特質が、本発明の少なくとも1つの実施形態に含まれていることを意味する。従って、本明細書の全体にわたった多くの箇所の、1つ以上の実施形態において、ある実施形態において、1つの実施形態において又は一実施形態においてのような語句の表現は、本発明の同じ実施形態を必ずしも指すものではない。更に、特定の特徴、構造、材料又は特質は、1つ以上の実施例において、何らかの適切な方法で組み合わせることができる。本発明を、特定の実施形態を参照して記載したが、これらの実施形態は、本発明の原理及び応用の単なる例示であると理解されるべきである。本発明の精神及び範囲から逸脱することなく、本発明の方法及び装置に種々の変更及び変形を施すことができることは当業者に明らかであろう。従って、本発明は、添付の特許請求の範囲及びこれと同等の範囲内である変更及び変形を含む。"